(57)【特許請求の範囲】
【請求項１】
ゴム、エラストマー及び樹脂よりなる群から選ばれる少なくとも一種の重合体（Ｓ１）を含む熱伝導性感圧接着剤組成物（Ｅ１）からなるＡ層と、
前記Ａ層の一方の面側に積層される、ゴム、エラストマー及び樹脂よりなる群から選ばれる少なくとも一種の重合体（Ｓ２）を含む熱伝導性感圧接着剤組成物（Ｅ２）からなるＢ１層と、
前記Ａ層の他方の面側に積層される、ゴム、エラストマー及び樹脂よりなる群から選ばれる少なくとも一種の重合体（Ｓ３）を含む熱伝導性感圧接着剤組成物（Ｅ３）からなるＢ２層と、を備え、
前記Ａ層が、前記重合体（Ｓ１）１００質量部に対し、１４２質量部以上８００質量部以下の膨張化黒鉛粉（Ｂ）を含む、熱伝導性感圧接着性積層シート（Ｆ）。
【請求項２】
前記Ｂ１層が、前記重合体（Ｓ２）１００質量部に対して３００質量部以下の難燃性無機化合物（Ｄ２）を含み、
前記Ｂ２層が、前記重合体（Ｓ３）１００質量部に対して３００質量部以下の難燃性無機化合物（Ｄ３）を含む、
請求項１に記載の熱伝導性感圧接着性積層シート（Ｆ）。
【請求項３】
前記Ｂ１層及び前記Ｂ２層の厚みが１μｍ以上１５００μｍ以下である、請求項１または２に記載の熱伝導性感圧接着性積層シート（Ｆ）。
【請求項４】
前記重合体（Ｓ１）が（メタ）アクリル酸エステル重合体（Ａ１）であり、前記重合体（Ｓ２）が（メタ）アクリル酸エステル重合体（Ａ２）であり、前記重合体（Ｓ３）が（メタ）アクリル酸エステル重合体（Ａ３）である、請求項１〜３のいずれかに記載の熱伝導性感圧接着性積層シート（Ｆ）。
【請求項５】
前記（メタ）アクリル酸エステル重合体（Ａ１）が（メタ）アクリル酸エステル重合体（ＡＰ１）の存在下に（メタ）アクリル酸エステル単量体（α１）を重合することにより得られるものであり、前記（メタ）アクリル酸エステル重合体（Ａ２）が（メタ）アクリル酸エステル重合体（ＡＰ２）の存在下に（メタ）アクリル酸エステル単量体（α２）を重合することにより得られるものであり、前記（メタ）アクリル酸エステル重合体（Ａ３）が（メタ）アクリル酸エステル重合体（ＡＰ３）の存在下に（メタ）アクリル酸エステル単量体（α３）を重合することにより得られるものである、請求項４に記載の熱伝導性感圧接着性積層シート（Ｆ）。
【請求項６】
請求項１〜５のいずれかに記載の熱伝導性感圧接着性シート（Ｆ）を備えた電子部品。
【請求項７】
エレクトロルミネッセンス（ＥＬ）、発光ダイオード（ＬＥＤ）光源を有する機器、自動車のパワーデバイス、燃料電池、太陽電池、バッテリー、携帯電話、携帯情報端末（ＰＤＡ）、ノートパソコン、液晶、表面伝導型電子放出素子ディスプレイ（ＳＥＤ）、プラズマディスプレイパネル（ＰＤＰ）、又は集積回路（ＩＣ）である、請求項６に記載の電子部品。
【発明の詳細な説明】
【技術分野】
【０００１】
本発明は、熱伝導性感圧接着性積層シート、及び該シートを備えた電子部品に関する。
【背景技術】
【０００２】
近年、プラズマディスプレイパネル（ＰＤＰ）、集積回路（ＩＣ）チップ等のような電子部品は、その高性能化に伴って発熱量が増大している。その結果、温度上昇による機能障害対策を講じる必要性が生じている。一般的には、電子部品等の発熱体に、金属製のヒートシンク、放熱板、放熱フィン等の放熱体を取り付けることで、熱を拡散、放熱させる方法が取られている。発熱体から放熱体への熱伝導を効率よく行うためには、各種熱伝導シートが使用されているが、一般に、発熱体と放熱体とを固定する用途においては熱伝導性感圧接着性シートが必要とされている。
【０００３】
このような熱伝導性感圧接着性シートは、熱伝導性に加えて、用途に応じたその他の性能（絶縁性、柔軟性等）も要求されることがある。熱伝導性感圧接着性シートなどのようなシート状の部材に複数の性能を備えさせるためには、異なる性能を持った層を積層して積層シートとすることが考えられる。例えば、特許文献１には、芳香族ポリアミドフィルムに樹脂層や金属層を積層した積層シートに関する技術が開示されており、かかる積層シートによれば、絶縁性などを備える信頼性が高い積層シートとすることができるとしている。
【先行技術文献】
【特許文献】
【０００４】
【特許文献１】特開２００２−１４４５１０号公報
【発明の概要】
【発明が解決しようとする課題】
【０００５】
上記のように、熱伝導性感圧接着性シートは、用途に応じて熱伝導性以外の性能も要求される。具体的には、熱伝導性に加えて、柔軟性を要求され、また特にＬＥＤ光源等へ直接貼り付ける用途に対応するための絶縁性も要求されてきている。しかしながら、上記特許文献１に開示されている技術を含めて、これまでに開示されている従来の技術では、熱伝導性、絶縁性及び柔軟性を備えた熱伝導性感圧接着性シートを提供することは困難であった。例えば、熱伝導性及び絶縁性を両立させるためには、金属層と樹脂層からなる積層シートなどが考えられるが、金属層を用いれば、柔軟性が損なわれるため柔軟性が求められる用途には好適ではない。さらに金属層と樹脂層とでは柔軟性に差があるため、折り曲げたりした際に界面で剥離しやすいなどの問題もあった。さらには金属の剛性、高比重の面から金属層を厚くしにくいという問題もあった。
【０００６】
そこで、本発明は、熱伝導性、絶縁性及び柔軟性を備える熱伝導性感圧接着性積層シート、及び該シートを備えた電子部品を提供することを目的とする。
【課題を解決するための手段】
【０００７】
本発明者らは、所定の材料からなる高い熱伝導性を有する層を、所定の材料からなる絶縁性を有する層で挟持することによって、上記課題を解決できることを見出し、本発明を完成するに至った。
【０００８】
かくして、第１の本発明によれば、ゴム、エラストマー及び樹脂よりなる群から選ばれる少なくとも一種の重合体（Ｓ１）を含む熱伝導性感圧接着剤組成物（Ｅ１）からなるＡ層と、Ａ層の一方の面側に積層される、ゴム、エラストマー及び樹脂よりなる群から選ばれる少なくとも一種の重合体（Ｓ２）を含む熱伝導性感圧接着剤組成物（Ｅ２）からなるＢ１層と、Ａ層の他方の面側に積層される、ゴム、エラストマー及び樹脂よりなる群から選ばれる少なくとも一種の重合体（Ｓ３）を含む熱伝導性感圧接着剤組成物（Ｅ３）からなるＢ２層と、を備え、Ａ層が、重合体（Ｓ１）１００質量部に対し、１４２質量部以上８００質量部以下の膨張化黒鉛粉（Ｂ）を含む、熱伝導性感圧接着性積層シート（Ｆ）が提供される。
本発明ではＡ層に多量の膨張化黒鉛粉（Ｂ）を含有させることが可能であり、膨張化黒鉛粉（Ｂ）の含有量の増加に応じて、熱伝導性感圧接着性積層シート（Ｆ）の熱伝導性を向上させることができる。
【０００９】
第１の本発明の熱伝導性感圧接着性積層シート（Ｆ）において、Ｂ１層が、重合体（Ｓ２）１００質量部に対して３００質量部以下の難燃性無機化合物（Ｄ２）を含み、Ｂ２層が、重合体（Ｓ３）１００質量部に対して３００質量部以下の難燃性無機化合物（Ｄ３）を含むことが好ましい。
【００１０】
第１の本発明の熱伝導性感圧接着性積層シート（Ｆ）において、Ｂ１層及びＢ２層の厚みが１μｍ以上１５００μｍ以下であることが好ましい。Ｂ１層及びＢ２層が薄すぎればＡ層に隙間なく均一に積層する事が困難となって、Ａ層をＢ１層及びＢ２層で挟持することに因る効果（絶縁性向上）を得難くなり、Ｂ１層及びＢ２層が厚すぎれば熱伝導性感圧接着性積層シート（Ｆ）の熱伝導性が低下する傾向にある。
【００１１】
第１の本発明の熱伝導性感圧接着性積層シート（Ｆ）において、重合体（Ｓ１）が（メタ）アクリル酸エステル重合体（Ａ１）であり、重合体（Ｓ２）が（メタ）アクリル酸エステル重合体（Ａ２）であり、重合体（Ｓ３）が（メタ）アクリル酸エステル重合体（Ａ３）であることが好ましい。本発明において、「（メタ）アクリル」とは、「アクリル、及び／又は、メタクリル」を意味する。重合体（Ｓ１）を（メタ）アクリル酸エステル重合体（Ａ１）とすることによってＡ層に接着性・柔軟性を付与させやすく、重合体（Ｓ２）を（メタ）アクリル酸エステル重合体（Ａ２）とすることによってＢ１層に接着性・柔軟性を付与させやすく、重合体（Ｓ３）を（メタ）アクリル酸エステル重合体（Ａ３）とすることによってＢ２層に接着性・柔軟性を付与させやすい。
【００１２】
第１の本発明の熱伝導性感圧接着性積層シート（Ｆ）において、（メタ）アクリル酸エステル重合体（Ａ１）が（メタ）アクリル酸エステル重合体（ＡＰ１）の存在下に（メタ）アクリル酸エステル単量体（α１）を重合することにより得られるものであり、（メタ）アクリル酸エステル重合体（Ａ２）が（メタ）アクリル酸エステル重合体（ＡＰ２）の存在下に（メタ）アクリル酸エステル単量体（α２）を重合することにより得られるものであり、（メタ）アクリル酸エステル重合体（Ａ３）が（メタ）アクリル酸エステル重合体（ＡＰ３）の存在下に（メタ）アクリル酸エステル単量体（α３）を重合することにより得られるものであることが好ましい。（メタ）アクリル酸エステル重合体（Ａ１）が、（メタ）アクリル酸エステル重合体（ＡＰ１）の存在下に（メタ）アクリル酸エステル単量体（α１）を重合することにより得られるものとすることによってＡ層の成形性を向上させることができ、（メタ）アクリル酸エステル重合体（Ａ２）が、（メタ）アクリル酸エステル重合体（ＡＰ２）の存在下に（メタ）アクリル酸エステル単量体（α２）を重合することにより得られるものとすることによってＢ１層の成形性を向上させることができ、（メタ）アクリル酸エステル重合体（Ａ３）が、（メタ）アクリル酸エステル重合体（ＡＰ３）の存在下に（メタ）アクリル酸エステル単量体（α３）を重合することにより得られるものとすることによってＢ２層の成形性を向上させることができる。
【００１３】
また、第２の本発明によれば、第１の本発明の熱伝導性感圧接着性積層シート（Ｆ）を備えた電子部品が提供される。
【００１４】
第２の本発明において、電子部品として、エレクトロルミネッセンス（ＥＬ）、発光ダイオード（ＬＥＤ）光源を有する機器、自動車のパワーデバイス、燃料電池、太陽電池、バッテリー、携帯電話、携帯情報端末（ＰＤＡ）、ノートパソコン、液晶、表面伝導型電子放出素子ディスプレイ（ＳＥＤ）、プラズマディスプレイパネル（ＰＤＰ）、又は集積回路（ＩＣ）が好ましい。
【発明の効果】
【００１５】
本発明によれば、熱伝導性、絶縁性及び柔軟性を備える熱伝導性感圧接着性積層シート、及び該シートを備えた電子部品を提供することができる。
【発明を実施するための形態】
【００１６】
１．熱伝導性感圧接着性積層シート（Ｆ）
本発明の熱伝導性感圧接着性積層シート（Ｆ）は、ゴム、エラストマー及び樹脂よりなる群から選ばれる少なくとも一種の重合体（Ｓ１）を含む熱伝導性感圧接着剤組成物（Ｅ１）からなるＡ層と、Ａ層の一方の面側に積層される、ゴム、エラストマー及び樹脂よりなる群から選ばれる少なくとも一種の重合体（Ｓ２）を含む熱伝導性感圧接着剤組成物（Ｅ２）からなるＢ１層と、Ａ層の他方の面側に積層される、ゴム、エラストマー及び樹脂よりなる群から選ばれる少なくとも一種の重合体（Ｓ３）を含む熱伝導性感圧接着剤組成物（Ｅ３）からなるＢ２層と、を備えている。
【００１７】
１．１．Ａ層
Ａ層は、ゴム、エラストマー及び樹脂よりなる群から選ばれる少なくとも一種の重合体（Ｓ１）を含む熱伝導性感圧接着剤組成物（Ｅ１）からなる。
【００１８】
＜重合体（Ｓ１）＞
重合体（Ｓ１）を構成するものとしては、ゴム、エラストマー及び樹脂の中から任意に選んだ少なくとも一種を挙げることができる。そして、Ａ層に接着性及び／又は粘着性を備えさせるためには、重合体（Ｓ１）に接着性及び／又は粘着性を備えさせることが好ましい。重合体（Ｓ１）に、接着性及び／又は粘着性を備えさせるためには、ゴム、エラストマー及び樹脂は、接着性及び／又は粘着性を有するものの中から選ぶことが好ましい。しかしながら、接着性及び／又は粘着性を有しないゴム、エラストマー及び樹脂に、粘接着性付与剤を組み合わせて用いることもできる。
【００１９】
本発明に用いることができるゴム、エラストマー及び樹脂の具体例を以下に列記する。
【００２０】
天然ゴム、ポリブタジエンゴム、ポリイソプレンゴムなどの、共役ジエン重合体；ブチルゴム；スチレン−ブタジエンランダム共重合体、スチレン−イソプレンランダム共重合体、スチレン−ブタジエン−イソプレンランダム共重合体、スチレン−ブタジエンブロック共重合体、スチレン−イソプレンブロック共重合体、スチレン−ブタジエン−イソプレンブロック共重合体、スチレン−イソプレン−スチレンブロック共重合体などの、芳香族ビニル−共役ジエン共重合体；スチレン−ブタジエン共重合体の水素添加物などの、芳香族ビニル−共役ジエン共重合体の水素添加物；アクリロニトリル−ブタジエン共重合ゴム、アクリロニトリル−イソプレン共重合ゴムなどの、シアン化ビニル化合物−共役ジエン共重合体；アクリロニトリル−ブタジエン共重合体の水素添加物などの、シアン化ビニル化合物−共役ジエン共重合体の水素添加物；シアン化ビニル−芳香族ビニル−共役ジエン共重合体；シアン化ビニル化合物−芳香族ビニル−共役ジエン共重合体の水素添加物；シアン化ビニル化合物−共役ジエン共重合体とポリ（ハロゲン化ビニル）との混合物；ポリアクリル酸、ポリメタクリル酸、ポリアクリル酸メチル、ポリメタクリル酸メチル、ポリアクリル酸エチル、ポリメタクリル酸エチル、ポリ（アクリル酸ｎ−ブチル）、ポリ（メタクリル酸ｎ−ブチル）、ポリ（アクリル酸２−エチルヘキシル）、ポリ（メタクリル酸２−エチルヘキシル）、ポリ〔アクリル酸−（アクリル酸ｎ−ブチル）〕、ポリ〔アクリル酸−（アクリル酸２−エチルヘキシル）〕、ポリ〔アクリル酸−（アクリル酸ｎ−ブチル）−（アクリル酸２−エチルヘキシル）〕、ポリ〔メタクリル酸−（アクリル酸ｎ−ブチル）〕、ポリ〔メタクリル酸−（アクリル酸２−エチルヘキシル）〕、ポリ〔メタクリル酸−（アクリル酸ｎ−ブチル）−（アクリル酸２−エチルヘキシル）〕、ポリ〔アクリル酸−メタクリル酸−（アクリル酸ｎ−ブチル）〕、ポリ〔アクリル酸−メタクリル酸−（アクリル酸２−エチルヘキシル）〕、ポリ〔アクリル酸−メタクリル酸−（アクリル酸ｎ−ブチル）−（アクリル酸２−エチルヘキシル）〕、ポリアクリル酸ステアリル、ポリメタクリル酸ステアリルなどの、（メタ）アクリル重合体（「（メタ）アクリル」とは、「アクリル、及び／又は、メタクリル」を意味する。以下同じ。）；ポリエピクロロヒドリンゴム、ポリエピブロモヒドリンゴムなどの、ポリエピハロヒドリンゴム；ポリエチレンオキシド、ポリプロピレンオキシドなどの、ポリアルキレンオキシド；エチレン−プロピレン−ジエン共重合体（ＥＰＤＭ）；シリコーンゴム；シリコーン樹脂；フッ素ゴム；フッ素樹脂；ポリエチレン；エチレン−プロピレン共重合体、エチレン−ブテン共重合体などの、エチレン−α−オレフィン共重合体；ポリプロピレン、ポリ−１−ブテン、ポリ−１−オクテンなどの、α−オレフィン重合体；ポリ塩化ビニル樹脂、ポリ臭化ビニル樹脂などの、ポリハロゲン化ビニル樹脂；ポリ塩化ビニリデン樹脂、ポリ臭化ビニリデン樹脂などの、ポリハロゲン化ビニリデン樹脂；エポキシ樹脂；フェノール樹脂；ポリフェニレンエーテル樹脂；ナイロン−６、ナイロン−６，６、ナイロン−６，１２などの、ポリアミド；ポリ��レタン；ポリエステル；ポリ酢酸ビニル；ポリ（エチレン−ビニルアルコール）；などを挙げることができる。
【００２１】
上記したゴム、エラストマー及び樹脂の具体例の中でも、スチレン−イソプレンブロック共重合体、スチレン−イソプレン−スチレンブロック共重合体、ポリアクリル酸エチル、ポリ（アクリル酸ｎ−ブチル）、ポリ（アクリル酸２−エチルヘキシル）、ポリ〔アクリル酸−（アクリル酸ｎ−ブチル）〕、ポリ〔アクリル酸−（アクリル酸２−エチルヘキシル）〕、ポリ〔アクリル酸−（アクリル酸ｎ−ブチル）−（アクリル酸２−エチルヘキシル）〕、ポリ〔メタクリル酸−（アクリル酸ｎ−ブチル）〕、ポリ〔メタクリル酸−（アクリル酸２−エチルヘキシル）〕、ポリ〔メタクリル酸−（アクリル酸ｎ−ブチル）−（アクリル酸２−エチルヘキシル）〕、ポリ〔アクリル酸−メタクリル酸−（アクリル酸ｎ−ブチル）〕、ポリ〔アクリル酸−メタクリル酸−（アクリル酸２−エチルヘキシル）〕、ポリ〔アクリル酸−メタクリル酸−（アクリル酸ｎ−ブチル）−（アクリル酸２−エチルヘキシル）〕が、接着性、粘着性に優れるため好ましい。
【００２２】
より好ましくは、ポリ（アクリル酸ｎ−ブチル）、ポリ（アクリル酸２−エチルヘキシル）、ポリ〔アクリル酸−（アクリル酸ｎ−ブチル）〕、ポリ〔アクリル酸−（アクリル酸２−エチルヘキシル）〕、ポリ〔アクリル酸−（アクリル酸ｎ−ブチル）−（アクリル酸２−エチルヘキシル）〕、ポリ〔メタクリル酸−（アクリル酸ｎ−ブチル）〕、ポリ〔メタクリル酸−（アクリル酸２−エチルヘキシル）〕、ポリ〔メタクリル酸−（アクリル酸ｎ−ブチル）−（アクリル酸２−エチルヘキシル）〕、ポリ〔アクリル酸−メタクリル酸−（アクリル酸ｎ−ブチル）〕、ポリ〔アクリル酸−メタクリル酸−（アクリル酸２−エチルヘキシル）〕、ポリ〔アクリル酸−メタクリル酸−（アクリル酸ｎ−ブチル）−（アクリル酸２−エチルヘキシル）〕が挙げられる。
【００２３】
さらに好ましくは、ポリ〔アクリル酸−（アクリル酸２−エチルヘキシル）〕、ポリ〔メタクリル酸−（アクリル酸２−エチルヘキシル）〕、ポリ〔アクリル酸−メタクリル酸−（アクリル酸２−エチルヘキシル）〕が挙げられる。
【００２４】
ゴム、エラストマー、及び、樹脂の具体例として挙げた上記物質は、一種を単独で用いてもよく、二種以上を併用してもよい。
【００２５】
重合体（Ｓ１）に所望により配合される粘接着性付与剤としては、各種公知のものを使用できる。例えば石油樹脂、テルペン樹脂、フェノール樹脂及びロジン樹脂が挙げられるが、これらのなかでも石油樹脂が好ましい。これらは、一種を単独で用いてもよく、二種以上を併用してもよい。
【００２６】
石油樹脂の具体例としては、ペンテン、ペンタジエン、イソプレンなどから得られるＣ５石油樹脂；インデン、メチルインデン、ビニルトルエン、スチレン、α−メチルスチレン、β−メチルスチレンなどから得られるＣ９石油樹脂；上記各種モノマーから得られるＣ５−Ｃ９共重合石油樹脂；シクロペンタジエン、ジシクロペンタジエンから得られる石油樹脂；それらの石油樹脂の水素化物；それらの石油樹脂を無水マレイン酸、マレイン酸、フマル酸、（メタ）アクリル酸、フェノールなどで変性した変性石油樹脂；などを挙げることができる。
【００２７】
テルペン系樹脂としてはα−ピネン樹脂、β−ピネン樹脂や、α−ピネン、β−ピネンなどのテルペン類とスチレンなどの芳香族モノマーを共重合させた芳香族変性のテルペン系樹脂などを例示できる。
【００２８】
フェノール樹脂としては、フェノール類とホルムアルデヒドの縮合物を使用できる。該フェノール類としては、フェノール、ｍ−クレゾール、３，５−キシレノール、ｐ−アルキルフェノール、レゾルシンなどが挙げられ、これらフェノール類とホルムアルデヒドをアルカリ触媒で付加反応させたレゾールや、酸触媒で縮合反応させて得られるノボラックなどが例示できる。また、ロジンにフェノールを酸触媒で付加させ熱重合することにより得られるロジンフェノール樹脂なども例示できる。
【００２９】
ロジン樹脂としてはガムロジン、ウッドロジンもしくはトール油ロジンや、前記ロジンを用いて不均化もしくは水素添加処理した安定化ロジンや重合ロジンや、無水マレイン酸、マレイン酸、フマル酸、（メタ）アクリル酸、フェノールなどで変性した変性ロジンや、それらのエステル化物などが挙げられる。
【００３０】
上記エステル化物を得るためのエステル化に用いられるアルコールとしては多価アルコールが好ましく、その例としては、エチレングリコール、ジエチレングリコール、プロピレングリコール、ネオペンチルグリコールなどの２価アルコールや、グリセリン、トリメチロールエタン、トリメチロールプロパンなどの３価アルコールや、ペンタエリスリトール、ジグリセリンなどの４価アルコールや、ジペンタエリスリトールなどの６価アルコールなどが挙げられ、これらは一種を単独で用いてもよく、二種以上を併用してもよい。
【００３１】
これら粘接着性付与剤の軟化点は特に限定されないが、２００℃以下の高軟化点のものから室温にて液状のものを適宜選択して使用できる。
【００３２】
（（メタ）アクリル酸エステル重合体（Ａ１））
重合体（Ｓ１）を構成するものとしては、（メタ）アクリル酸エステル重合体（Ａ１）が好ましい。また、（メタ）アクリル酸エステル重合体（Ａ１）は、（メタ）アクリル酸エステル重合体（ＡＰ１）の存在下に（メタ）アクリル酸エステル単量体（α１）を重合することにより得られるものが特に好ましい。熱伝導性感圧接着剤組成物（Ｅ１）を成形してＡ層とする際に、熱伝導性感圧接着剤組成物（Ｅ１）をシート状に成形しながら、又はシート状に成形した後、該熱伝導性感圧接着剤組成物（Ｅ１）中の（メタ）アクリル酸エステル単量体（α１）は、重合して（メタ）アクリル酸エステル重合体に変換し、（メタ）アクリル酸エステル重合体（ＡＰ１）の成分と混合及び／又は一部結合して、（メタ）アクリル酸エステル重合体（Ａ１）となる。（メタ）アクリル酸エステル重合体（Ａ１）とは、Ａ層中の（メタ）アクリル酸エステル重合体成分全てに相当し、Ａ層中の（メタ）アクリル酸エステル重合体成分全てを包括的に表す概念である。
【００３３】
（（メタ）アクリル酸エステル重合体（ＡＰ１））
以下、（メタ）アクリル酸エステル重合体（ＡＰ１）について詳細に説明する。
【００３４】
（メタ）アクリル酸エステル重合体（ＡＰ１）は、特に限定されないが、ガラス転移温度が−２０℃以下となる単独重合体を形成する（メタ）アクリル酸エステル単量体の単位（ａ１）、及び、有機酸基を有する単量体単位（ａ２）を含有することが好ましい。
【００３５】
ガラス転移温度が−２０℃以下となる単独重合体を形成する（メタ）アクリル酸エステル単量体の単位（ａ１）を与える（メタ）アクリル酸エステル単量体（ａ１ｍ）には、特に限定はないが、例えば、アクリル酸エチル（単独重合体のガラス転移温度は、−２４℃）、アクリル酸プロピル（同−３７℃）、アクリル酸ブチル（同−５４℃）、アクリル酸ｓｅｃ−ブチル（同−２２℃）、アクリル酸ヘプチル（同−６０℃）、アクリル酸ヘキシル（同−６１℃）、アクリル酸オクチル（同−６５℃）、アクリル酸２−エチルヘキシル（同−５０℃）、アクリル酸２−メトキシエチル（同−５０℃）、アクリル酸３−メトキシプロピル（同−７５℃）、アクリル酸３−メトキシブチル（同−５６℃）、アクリル酸２−エトキシメチル（同−５０℃）、メタクリル酸オクチル（同−２５℃）、メタクリル酸デシル（同−４９℃）などを挙げることができる。
【００３６】
これらの（メタ）アクリル酸エステル単量体（ａ１ｍ）は、一種を単独で使用してもよく、二種以上を併用してもよい。
【００３７】
これらの（メタ）アクリル酸エステル単量体（ａ１ｍ）は、それから導かれる単量体単位（ａ１）が（メタ）アクリル酸エステル重合体（ＡＰ１）中、好ましくは８０質量％以上９９．９質量％以下、より好ましくは８５質量％以上９９．５質量％以下となるような量で重合に使用される。（メタ）アクリル酸エステル単量体（ａ１ｍ）の使用量が、上記範囲内であると、これから得られるＡ層の室温付近での感圧接着性に優れる。
【００３８】
有機酸基を有する単量体単位（ａ２）を与える単量体（ａ２ｍ）は、特に限定されず、その代表的なものとして、カルボキシル基、酸無水物基、スルホン酸基などの有機酸基を有する単量体を挙げることができるが、これらのほか、スルフェン酸基、スルフィン酸基、燐酸基などを含有する単量体も使用することができる。
【００３９】
カルボキシル基を有する単量体の具体例としては、例えば、アクリル酸、メタクリル酸、クロトン酸などのα，β−エチレン性不飽和モノカルボン酸や、イタコン酸、マレイン酸、フマル酸などのα，β−エチレン性不飽和多価カルボン酸の他、イタコン酸メチル、マレイン酸ブチル、フマル酸プロピルなどのα，β−エチレン性不飽和多価カルボン酸部分エステルなどを挙げることができる。また、無水マレイン酸、無水イタコン酸などの、加水分解などによりカルボキシル基に誘導することができる基を有するものも同様に使用することができる。
【００４０】
スルホン酸基を有する単量体の具体例としては、アリルスルホン酸、メタリルスルホン酸、ビニルスルホン酸、スチレンスルホン酸、アクリルアミド−２−メチルプロパンスルホン酸などのα，β−不飽和スルホン酸、及び、これらの塩を挙げることができる。
【００４１】
これらの有機酸基を有する単量体のうち、カルボキシル基を有する単量体がより好ましく、中でも、アクリル酸、メタクリル酸が特に好ましい。これらは、工業的に安価で容易に入手することができ、他の単量体成分との共重合性も良く、生産性の点でも好ましい。これらの有機酸基を有する単量体（ａ２ｍ）は、一種を単独で使用してもよく、二種以上を併用してもよい。
【００４２】
これらの有機酸基を有する単量体（ａ２ｍ）は、それから導かれる単量体単位（ａ２）が（メタ）アクリル酸エステル重合体（ＡＰ１）中、０．１質量％以上２０質量％以下、好ましくは０．５質量％以上１５質量％以下となるような量で重合に使用されるのが望ましい。上記範囲内での使用においては、重合時の重合系の粘度を適正な範囲に保つことができる。
【００４３】
なお、有機酸基を有する単量体単位（ａ２）は、前述のように、有機酸基を有する単量体（ａ２ｍ）の重合によって、（メタ）アクリル酸エステル重合体中に導入するのが簡便であり好ましいが、（メタ）アクリル酸エステル重合体生成後に、公知の高分子反応により、有機酸基を導入してもよい。
【００４４】
（メタ）アクリル酸エステル重合体（ＡＰ１）は、有機酸基以外の官能基を含有する単量体（ａ３ｍ）から誘導される単量体単位（ａ３）を含有していてもよい。
【００４５】
有機酸基以外の官能基としては、水酸基、アミノ基、アミド基、エポキシ基、メルカプト基などを挙げることができる。
【００４６】
水酸基を有する単量体としては、（メタ）アクリル酸ヒドロキシエチル、（メタ）アクリル酸ヒドロキシプロピルなどの、（メタ）アクリル酸ヒドロキシアルキルエステルなどを挙げることができる。
【００４７】
アミノ基を含有する単量体としては、（メタ）アクリル酸Ｎ，Ｎ−ジメチルアミノメチル、（メタ）アクリル酸Ｎ，Ｎ−ジメチルアミノエチル、アミノスチレンなどを挙げることができる。
【００４８】
アミド基を有する単量体としては、アクリルアミド、メタクリルアミド、Ｎ−メチロールアクリルアミド、Ｎ−メチロールメタクリルアミド、Ｎ，Ｎ−ジメチルアクリルアミドなどのα，β−エチレン性不飽和カルボン酸アミド単量体などを挙げることができる。
【００４９】
エポキシ基を有する単量体としては、（メタ）アクリル酸グリシジル、アリルグリシジルエーテルなどを挙げることができる。
【００５０】
有機酸基以外の官能基を含有する単量体（ａ３ｍ）は、一種を単独で使用してもよく、二種以上を併用してもよい。
【００５１】
これらの有機酸基以外の官能基を有する単量体（ａ３ｍ）は、それから導かれる単量体単位（ａ３）が（メタ）アクリル酸エステル重合体（ＡＰ１）中、１０質量％以下となるような量で重合に使用されるのが好ましい。１０質量％以下の単量体（ａ３ｍ）を使用することにより、重合時の粘度を適正に保つことができる。
【００５２】
（メタ）アクリル酸エステル重合体（ＡＰ１）は、上述したガラス転移温度が−２０℃以下となる単独重合体を形成する（メタ）アクリル酸エステル単量体単位（ａ１）、有機酸基を有する単量体単位（ａ２）、及び、有機酸基以外の官能基を含有する単量体単位（ａ３）以外に、これらの単量体と共重合可能な単量体（ａ４ｍ）から誘導される単量体単位（ａ４）を含有していてもよい。単量体（ａ４ｍ）は、一種を単独で使用してもよく、二種以上を併用してもよい。
【００５３】
単量体（ａ４ｍ）から導かれる単量体単位（ａ４）の量は、アクリル酸エステル重合体（ＡＰ１）の１０質量％以下が好ましく、より好ましくは、５質量％以下である。
【００５４】
単量体（ａ４ｍ）は、特に限定されないが、その具体例として、ガラス転移温度が−２０℃以下となる単独重合体を形成する（メタ）アクリル酸エステル単量体（ａ１ｍ）以外の（メタ）アクリル酸エステル単量体、α，β−エチレン性不飽和多価カルボン酸完全エステル、アルケニル芳香族単量体、共役ジエン系単量体、非共役ジエン系単量体、シアン化ビニル単量体、カルボン酸不飽和アルコールエステル、オレフィン系単量体などを挙げることができる。
【００５５】
ガラス転移温度が−２０℃以下となる単独重合体を形成する（メタ）アクリル酸エステル単量体（ａ１ｍ）以外の（メタ）アクリル酸エステル単量体の具体例としては、アクリル酸メチル（単独重合体のガラス転移温度は、１０℃）、メタクリル酸メチル（同１０５℃）、メタクリル酸エチル（同６３℃）、メタクリル酸プロピル（同２５℃）、メタクリル酸ブチル（同２０℃）などを挙げることができる。
【００５６】
α，β−エチレン性不飽和多価カルボン酸完全エステルの具体例としては、フマル酸ジメチル、フマル酸ジエチル、マレイン酸ジメチル、マレイン酸ジエチル、イタコン酸ジメチルなどを挙げることができる。
【００５７】
アルケニル芳香族単量体の具体例としては、スチレン、α−メチルスチレン、メチルα−メチルスチレン、ビニルトルエン、及び、ジビニルベンゼンなどを挙げることができる。
【００５８】
共役ジエン系単量体の具体例としては、１，３−ブタジエン、２−メチル−１，３−ブタジエン（イソプレンと同義）、１，３−ペンタジエン、２，３−ジメチル−１，３−ブタジエン、２−クロロ−１，３−ブタジエン、シクロペンタジエンなどを挙げることができる。
【００５９】
非共役ジエン系単量体の具体例としては、１，４−ヘキサジエン、ジシクロペンタジエン、エチリデンノルボルネンなどを挙げることができる。
【００６０】
シアン化ビニル単量体の具体例としては、アクリロニトリル、メタクリロニトリル、α−クロロアクリロニトリル、α−エチルアクリロニトリルなどを挙げることができる。
【００６１】
カルボン酸不飽和アルコールエステル単量体の具体例としては、酢酸ビニルなどを挙げることができる。
【００６２】
オレフィン系単量体の具体例としては、エチレン、プロピレン、ブテン、ペンテンなどを挙げることができる。
【００６３】
（メタ）アクリル酸エステル重合体（ＡＰ１）の重量平均分子量（Ｍｗ）は、ゲルパーミエーションクロマトグラフ法（ＧＰＣ法）で測定して、１０万から４０万の範囲にあることが好ましく、１５万から３０万の範囲にあることが、より好ましい。
【００６４】
（メタ）アクリル酸エステル重合体（ＡＰ１）は、ガラス転移温度が−２０℃以下となる単独重合体を形成する（メタ）アクリル酸エステル単量体（ａ１ｍ）、有機酸基を有する単量体（ａ２ｍ）、必要に応じて使用する、有機酸基以外の官能基を含有する単量体（ａ３ｍ）、及び、必要に応じて使用するこれらの単量体と共重合可能な単量体（ａ４ｍ）を共重合することによって特に好適に得ることができる。
【００６５】
重合の方法は、特に限定されず、溶液重合、乳化重合、懸濁重合、塊状重合などのいずれであってもよく、これ以外の方法でもよい。好ましくは、溶液重合であり、中でも重合溶媒として、酢酸エチル、乳酸エチルなどのカルボン酸エステルやベンゼン、トルエン、キシレンなどの芳香族溶媒を用いた溶液重合がより好ましい。
【００６６】
重合に際して、単量体は、重合反応容器に分割添加してもよいが、全量を一括添加するのが好ましい。
【００６７】
重合開始の方法は、特に限定されないが、重合開始剤として熱重合開始剤を用いるのが好ましい。熱重合開始剤は、特に限定されず、過酸化物及びアゾ化合物のいずれでもよい。
【００６８】
過酸化物重合開始剤としては、ｔ−ブチルヒドロペルオキシドのようなヒドロペルオキシドや、ベンゾイルペルオキシド、シクロヘキサノンペルオキシドのようなペルオキシドの他、過硫酸カリウム、過硫酸ナトリウム、過硫酸アンモニウムなどの過硫酸塩などを挙げることができる。これらの過酸化物は、還元剤と適宜組み合わせて、レドックス系触媒として使用することもできる。
【００６９】
アゾ化合物重合開始剤としては、２，２’−アゾビスイソブチロニトリル、２，２’−アゾビス（２，４−ジメチルバレロニトリル）、２，２’−アゾビス（２−メチルブチロニトリル）などを挙げることができる。
【００７０】
重合開始剤の使用量は、特に限定されないが、単量体１００質量部に対して、０．０１質量部以上５０質量部以下の範囲であるのが好ましい。
【００７１】
これらの単量体のその他の重合条件（重合温度、圧力、撹拌条件など々）は、特に制限がない。
【００７２】
重合反応終了後、必要により、得られた重合体を重合媒体から分離する。分離の方法は、特に限定されないが、溶液重合の場合、重合溶液を減圧下に置き、重合溶媒を留去することにより、（メタ）アクリル酸エステル重合体（ＡＰ１）を得ることができる。
【００７３】
（メタ）アクリル酸エステル重合体（ＡＰ１）の重量平均分子量は、重合の際に使用する重合開始剤の量や、連鎖移動剤の量を適宜調整することによって制御することができる。
【００７４】
（（メタ）アクリル酸エステル単量体（α１））
上記したように、重合体（Ｓ１）を構成するものとしては、（メタ）アクリル酸エステル重合体（Ａ１）が好ましく、（メタ）アクリル酸エステル重合体（Ａ１）は、（メタ）アクリル酸エステル重合体（ＡＰ１）の存在下に（メタ）アクリル酸エステル単量体（α１）を重合することにより得られるものが特に好ましい。
【００７５】
（メタ）アクリル酸エステル単量体（α１）は、（メタ）アクリル酸エステル単量体を含有するものであれば、特に限定されないが、ガラス転移温度が−２０℃以下となる単独重合体を形成する（メタ）アクリル酸エステル単量体（ａ５ｍ）を含有するものであることが好ましい。
【００７６】
ガラス転移温度が−２０℃以下となる単独重合体を形成する（メタ）アクリル酸エステル単量体（ａ５ｍ）の例としては、（メタ）アクリル酸エステル重合体（ＡＰ１）の合成に用いる（メタ）アクリル酸エステル単量体（ａ１ｍ）と同様の（メタ）アクリル酸エステル単量体を挙げることができる。（メタ）アクリル酸エステル単量体（ａ５ｍ）は、一種を単独で使用してもよく、二種以上を併用してもよい。
【００７７】
また、（メタ）アクリル酸エステル単量体（α１）は、（メタ）アクリル酸エステル単量体（ａ５ｍ）及びそれと共重合可能な単量体との混合物として用いてもよい。
【００７８】
特に好ましい（メタ）アクリル酸エステル単量体（α１）は、ガラス転移温度が−２０℃以下となる単独重合体を形成する（メタ）アクリル酸エステル単量体（ａ５ｍ）、有機酸基を有する単量体（ａ６ｍ）、及び、これらと共重合可能な単量体（ａ７ｍ）からなるものである。
【００７９】
（メタ）アクリル酸エステル単量体（α１）における、（メタ）アクリル酸エステル単量体（ａ５ｍ）の比率は、好ましくは６９．９質量％以上９９．８質量％以下、より好ましくは７４．５質量％以上９８．５質量％以下である。（メタ）アクリル酸エステル単量体（ａ５ｍ）の比率が、上記範囲にあるときは、Ａ層感圧接着性や柔軟性に優れる。
【００８０】
有機酸基を有する単量体（ａ６ｍ）の例としては、（メタ）アクリル酸エステル重合体（ＡＰ１）の合成に用いる単量体（ａ２ｍ）として例示したものと同様の有機酸基を有する単量体を挙げることができる。有機酸基を有する単量体（ａ６ｍ）は、一種を単独で使用してもよく、二種以上を併用してもよい。
【００８１】
（メタ）アクリル酸エステル単量体（α１）における、有機酸基を有する単量体（ａ６ｍ）の比率は、０．１質量％以上３０質量％以下が好ましく、より好ましくは１質量％以上２５質量％以下である。有機酸基を有する単量体（ａ６ｍ）の比率が、上記範囲にあるときは、熱伝導性感圧接着性シートの硬度が適正となり、高温（１００℃）での感圧接着性が良好なものとなる。
【００８２】
（メタ）アクリル酸エステル単量体（α１）は、（メタ）アクリル酸エステル単量体（ａ５ｍ）及び有機酸基を有する単量体（ａ６ｍ）の他に、これらと共重合可能な単量体（ａ７ｍ）を、好ましくは０．１質量％以上２０質量％以下、より好ましくは０．５質量％以上１５質量％以下の範囲で用いることが望ましい。
【００８３】
上記単量体（ａ７ｍ）の例としては、（メタ）アクリル酸エステル重合体（ＡＰ１）の合成に用いる単量体（ａ３ｍ）、単量体（ａ４ｍ）、又は下記に示す多官能性単量体として例示するものと同様の単量体を挙げることができる。
【００８４】
共重合可能な単量体（ａ７ｍ）としては、前述したように、二以上の重合性不飽和結合を有する、多官能性単量体を用いることもできる。多官能性単量体を共重合させることにより、共重合体に分子内及び／又は分子間架橋を導入して、感圧接着剤としての凝集力を高めることができる。
【００８５】
多官能性単量体としては、１，６−ヘキサンジオールジ（メタ）アクリレート、１，２−エチレングリコールジ（メタ）アクリレート、１，１２−ドデカンジオールジ（メタ）アクリレート、ポリエチレングリコールジ（メタ）アクリレート、ポリプロピレングリコールジ（メタ）アクリレート、ネオペンチルグリコールジ（メタ）アクリレート、ペンタエリスリトールジ（メタ）アクリレート、トリメチロールプロパントリ（メタ）アクリレート、ペンタエリスリトールトリ（メタ）アクリレート、ジトリメチロールプロパントリ（メタ）アクリレート、ペンタエリスリトールテトラ（メタ）アクリレート、ジペンタエリスリトールヘキサ（メタ）アクリレートなどの多官能性（メタ）アクリレートや、２，４−ビス（トリクロロメチル）−６−ｐ−メトキシスチレン−５−トリアジンなどの置換トリアジンの他、４−アクリルオキシベンゾフェノンのようなモノエチレン系不飽和芳香族ケトンなどを用いることができる。中でも、ペンタエリスリトールジ（メタ）アクリレート、ペンタエリスリトールトリ（メタ）アクリレート、ペンタエリスリトールテトラ（メタ）アクリレートが好ましい。
【００８６】
（メタ）アクリル酸エステル単量体（α１）は、上記の多官能性単量体を含有していることが好ましい。多官能性単量体は、単量体（ａ７ｍ）の全部又は一部として用いられるが、多官能性単量体としては、（メタ）アクリル酸エステル単量体（α１）１００質量％に対して、好ましくは０．１質量％以上５質量％以下、より好ましくは０．５質量％以上３質量％以下含有しているのが望ましい。
【００８７】
熱伝導性感圧接着剤組成物（Ｅ１）に含有される（メタ）アクリル酸エステル単量体（α１）の量は、（メタ）アクリル酸エステル重合体（ＡＰ１）１００質量部に対して、下限が２０質量部であることが好ましく、４０質量部であることがより好ましく、６０質量部であることがさらに好ましい。また、上限は１７０質量部であることが好ましく、１５０質量部であることがより好ましく、１３０質量部であることがさらに好ましい。熱伝導性感圧接着剤組成物（Ｅ１）に含有される（メタ）アクリル酸エステル単量体（α１）の量が上記範囲の下限（２０質量部）未満又は上限（１７０質量部）を超えると、Ａ層とした際に、感圧接着保持性に劣ることがある。
【００８８】
Ａ層を成形する際に、熱伝導性感圧接着剤組成物（Ｅ１）中の（メタ）アクリル酸エステル単量体（α１）は重合する。その重合を促進するため、熱伝導性感圧接着剤組成物（Ｅ１）は、（メタ）アクリル酸エステル重合体（ＡＰ１）及び（メタ）アクリル酸エステル単量体（α１）に加えて、さらに、重合開始剤を含有することが好ましい。
【００８９】
重合開始剤としては、光重合開始剤、アゾ系熱重合開始剤、有機過酸化物熱重合開始剤などが挙げられるが、得られるＡ層の接着力等の観点から、有機過酸化物熱重合開始剤が好ましく用いられる。
【００９０】
光重合開始剤としては、公知の各種光重合開始剤を用いることができる。その中でも、ホスフォンオキサイド系化合物が好ましい。好ましい光重合開始剤であるホスフォンオキサイド系化合物としては、ビス（２，４，６−トリメチルベンジル）フェニルホスフィンオキサイド、２，４，６−トリメチルベンジルジフェニルホスフィンオキサイドなどが挙げられる。
【００９１】
アゾ系熱重合開始剤としては、２，２’−アゾビスイソブチロニトリル、２，２’−アゾビス（２，４−ジメチルバレロニトリル）、２，２’−アゾビス（２−メチルブチロニトリル）などが挙げられる。
【００９２】
有機過酸化物熱重合開始剤としては、ｔ−ブチルヒドロペルオキシドのようなヒドロペルオキシドや、ベンゾイルペルオキシド、シクロヘキサノンペルオキシド、１，６−ビス（ｔ−ブチルペルオキシカルボニルオキシ）ヘキサン、１，１−ビス（ｔ−ブチルペルオキシ）−３，３，５−トリメチルシクロヘキサノンのようなペルオキシドなどを挙げることができるが、熱分解時に臭気の原因となる揮発性物質を放出しないことが好ましい。有機過酸化物熱重合開始剤の中でも、１分間半減期温度が１００℃以上かつ１７０℃以下のものが好ましい。
【００９３】
有機過酸化物熱重合開始剤などの重合開始剤の使用量は、（メタ）アクリル酸エステル単量体（α１）１００質量部に対し、下限が、好ましくは０．１質量部、より好ましくは０．３質量部さらに好ましくは０．５質量部であり、上限が、好ましくは１０質量部、より好ましくは５質量部、さらに好ましくは３質量部である。
【００９４】
（メタ）アクリル酸エステル単量体（α１）の重合転化率は、９５質量％以上であることが好ましい。重合転化率が低すぎると、得られるＡ層に単量体臭が残るので好ましくない。
【００９５】
＜膨張化黒鉛粉（Ｂ）＞
Ａ層には、膨張化黒鉛粉（Ｂ）が含有されていることが好ましい。本発明に用いることができる膨張化黒鉛粉（Ｂ）の例としては、酸処理した黒鉛を５００℃〜１２００℃にて熱処理して１００ｍｌ／ｇ〜３００ｍｌ／ｇに膨張させ、次いで、粉砕することを含む工程を経て得られたものを挙げることができる。より好ましくは、黒鉛を強酸で処理した後アルカリ中で焼結し、その後再度強酸で処理したものを５００℃〜１２００℃にて熱処理して、酸を除去すると共に１００ｍｌ／ｇ〜３００ｍｌ／ｇに膨張させ、次いで、粉砕することを含む工程を経て得られたものを挙げることができる。上記熱処理の温度は、特に好ましくは８００℃〜１０００℃である。
【００９６】
本発明に用いる膨張化黒鉛粉（Ｂ）の平均粒径は３０μｍ〜５００μｍであることが好ましく、より好ましくは５０μｍ〜４００μｍであり、さらに好ましくは８０μｍ〜３００μｍである。膨張化黒鉛粉（Ｂ）の平均粒径が上記範囲の下限（３０μｍ）未満では、Ａ層の熱伝導率が低くなる傾向にある。一方、膨張化黒鉛粉（Ｂ）の平均粒径が上記範囲の上限（５００μｍ）を超えると、Ａ層の表面に膨張化黒鉛粉（Ｂ）が大きなドメインで存在することにより、被接着体との界面において空隙ができやすくなり、Ａ層の熱伝導性及び粘着性が低下する虞や、成形性が悪くなる虞がある。
【００９７】
膨張化黒鉛粉（Ｂ）の平均粒径は、レーザー式粒度測定機（株式会社セイシン企業製）を用い、マイクロソーティング制御方式（測定領域内にのみ測定対象粒子を通過させ、測定の信頼性を向上させる方式）により測定する。この測定方法は、セル中に測定対象の膨張化黒鉛粉（Ｂ）０．０１ｇ〜０．０２ｇが流されることで、測定領域内に流れてくる膨張化黒鉛粉（Ｂ）に波長６７０ｎｍの半導体レーザー光が照射され、その際のレーザー光の散乱と回折が測定機にて測定されることにより、フランホーファの回折原理から、平均粒径及び粒径分布が計算され、その結果が表示される。
【００９８】
Ａ層に含有させる膨張化黒鉛粉（Ｂ）の量は、重合体（Ｓ１）を１００質量部として、３０質量部以上８００質量部以下であることが好ましく、１００質量部以上８００質量部以下であることがより好ましく、３００質量部を超え７５０質量部以下であることがさらに好ましい。
膨張化黒鉛粉（Ｂ）の含有量が上記下限（３０質量部）未満であれば、Ａ層の熱伝導率が劣る傾向にある。一方、膨張化黒鉛粉（Ｂ）の含有量が上記上限（８００質量部）を超えれば、熱伝導性感圧接着性積層シート（Ｆ）のシート化が困難になるなどの問題を生じる虞がある。
【００９９】
＜熱伝導性感圧接着剤組成物（Ｅ１）中の任意成分としての、膨張化黒鉛粉以外の熱伝導性無機化合物＞
＜ＰＩＴＣＨ系炭素繊維（Ｃ）＞
任意成分として熱伝導性感圧接着剤組成物（Ｅ１）中に用いることができるＰＩＴＣＨ系炭素繊維（Ｃ）とは、ピッチ（石油、石炭、コールタールなどの副生成物）を原料とする炭素繊維であり、熱伝導率が高いという特長を有する。熱伝導性感圧接着剤組成物（Ｅ１）にＰＩＴＣＨ系炭素繊維（Ｃ）が含有される場合、その含有量は、重合体（Ｓ１）を１００質量部として、好ましくは４００質量部以下、より好ましくは３００質量部以下、さらに好ましくは２７０質量部以下であることが望ましい。ＰＩＴＣＨ系炭素繊維（Ｃ）の含有量が上記範囲の上限（４００質量部）を超えると、熱伝導性感圧接着剤組成物（Ｅ１）をＡ層とした際に、該Ａ層の表面状態が悪くなる傾向にある。
【０１００】
＜難燃性熱伝導無機化合物（Ｄ１）＞
任意成分として熱伝導性感圧接着剤組成物（Ｅ１）中に用いることができる難燃性熱伝導無機化合物（Ｄ１）は特に限定されることはなく、その具体例としては、水酸化アルミニウム、水酸化マグネシウム、水酸化カルシウム、２水和石膏、ホウ酸亜鉛、カオリンクレー、アルミン酸カルシウム、炭酸カルシウム、炭酸アルミニウム、ドーソナイトなどが挙げられる。難燃性熱伝導無機化合物（Ｄ１）は、一種を単独で使用してもよく、二種以上を併用してもよい。
【０１０１】
難燃性熱伝導無機化合物（Ｄ１）の形状も特に限定されず、球状、針状、繊維状、鱗片状、樹枝状、平板状および不定形状のいずれでもよい。
【０１０２】
難燃性熱伝導無機化合物（Ｄ１）の中でも、特に水酸化アルミニウムが好ましい。水酸化アルミニウムを用いることにより、Ａ層に優れた難燃性を付与することができる。
【０１０３】
水酸化アルミニウムとしては、通常、０．２μｍ〜１５０μｍ、好ましくは０．７μｍ〜１００μｍの粒径を有するものを使用する。また、１μｍ〜８０μｍの平均粒径を有するのが好ましい。平均粒径が１μｍ未満のものは熱伝導性感圧接着剤組成物（Ｅ１）の粘度を増大させ、また、同時に硬度も増大し、Ａ層の形状追随性を低下させる虞があり、かつ、熱伝導性が低くなる傾向にある。一方、平均粒径が８０μｍを超えるものは、Ａ層の表面が荒れてしまい、高温で接着力が低下したり、高温で熱変形したりする虞がある。
【０１０４】
熱伝導性感圧接着剤組成物（Ｅ１）に含有される難燃性熱伝導無機化合物（Ｄ１）の量は、重合体（Ｓ１）を１００質量部として、好ましくは３００質量部以下、より好ましくは２５０質量部以下であることが望ましい。難燃性熱伝導無機化合物（Ｄ１）の含有量が上記範囲の上限（３００質量部）を超えると、Ａ層の硬度が増大し、形状追随性が低下する傾向にある。
【０１０５】
＜その他の成分＞
熱伝導性感圧接着剤組成物（Ｅ１）には、さらに、必要により、発泡剤、外部架橋剤、顔料、その他の充填材、老化防止剤、増粘剤、などの公知の各種添加剤を、本発明の効果を損なわない範囲で含有することができる。
【０１０６】
（発泡剤）
熱伝導性感圧接着剤組成物（Ｅ１）には、それから得られるＡ層を発泡させるために、発泡剤を添加することもできる。発泡剤としては、熱分解性有機発泡剤が好ましい。さらに、熱分解性有機発泡剤としては、８０℃以上かつ２００℃以下の分解開始温度を有するものが好ましい。
【０１０７】
そのような熱分解性有機発泡剤の具体例としては、４，４’−オキシビス（ベンゼンスルホニルヒドラジド）などが挙げられる。アゾジカルボアミドなどの、熱分解開始温度が２００℃より高い有機発泡剤に後述する発泡助剤を一定量混合して熱分解開始温度を１００℃以上かつ２００℃以下とした発泡システムも同様に熱分解性有機発泡剤とすることができる。
【０１０８】
上記発泡助剤としては、ステアリン酸亜鉛、ステアリン酸と亜鉛華（酸化亜鉛のこと）の混合物、ラウリン酸亜鉛、ラウリン酸と亜鉛華の混合物、パルミチン酸亜鉛、パルミチン酸と亜鉛華の混合物、ステアリン酸ナトリウム、ラウリン酸ナトリウム、パルミチン酸ナトリウム、ステアリン酸カリウム、ラウリン酸カリウム、パルミチン酸カリウム、などが挙げられる。
【０１０９】
（外部架橋剤）
また、熱伝導性感圧接着剤組成物（Ｅ１）には、感圧接着剤としての凝集力を高め、耐熱性などを向上させるために、外部架橋剤を添加して、（メタ）アクリル酸エステル重合体（ＡＰ１）の存在下に（メタ）アクリル酸エステル単量体（α１）を重合してなる重合体に架橋構造を導入することができる。
【０１１０】
外部架橋剤の例としては、トリレンジイソシアネート、トリメチロールプロパンジイソシアネート、ジフェニルメタントリイソシアネートなどの多官能性イソシアネート系架橋剤；ジグリシジルエーテル、ポリエチレングリコールジグリシジルエーテル、トリメチロールプロパントリグリシジルエーテルなどのエポキシ架橋剤；メラミン樹脂架橋剤；アミノ樹脂架橋剤；金属塩架橋剤；金属キレート架橋剤；過酸化物架橋剤；などが挙げられる。
【０１１１】
外部架橋剤は、（メタ）アクリル酸エステル重合体（ＡＰ１）の存在下に（メタ）アクリル酸エステル単量体（α１）を重合してなる重合体を得た後、これに添加して、加熱処理や放射線照射処理を行うことにより、共重合体の分子内及び／又は分子間に架橋を形成させるものである。
【０１１２】
（その他）
顔料としては、カーボンブラックや、二酸化チタンなど、有機系、無機系を問わず使用できる。その他の充填材としては、クレーなどの無機化合物などが挙げられる。フラーレンやカーボンナノチューブなどのナノ粒子を添加してもよい。老化防止剤としては、ラジカル重合を阻害する可能性が高いため通常は使用しないが、必要に応じてポリフェノール系、ハイドロキノン系、ヒンダードアミン系などの酸化防止剤を使用することができる。増粘剤としては、アクリル系ポリマー粒子、微粒シリカなどの無機化合物微粒子、酸化マグネシウムなどのような反応性無機化合物を使用することできる。
【０１１３】
１．２．Ｂ１層
Ｂ１層は、ゴム、エラストマー及び樹脂よりなる群から選ばれる少なくとも一種の重合体（Ｓ２）を含む熱伝導性感圧接着剤組成物（Ｅ２）からなる。
【０１１４】
なお、本発明において、Ｂ１層は、熱伝導性感圧接着剤組成物（Ｅ２）からなる層であるが、熱伝導性感圧接着剤組成物（Ｅ２）には、積極的に熱伝導性物質（例えば、カーボンブラック、黒鉛、水酸化アルミニウム、窒化硼素など）が含有していることを要しない。通常、ゴム、エラストマー及び樹脂には、もともと熱伝導性が備わっている。従って、積極的に熱伝導性物質を含有しない場合でも、熱伝導性感圧接着剤組成物（Ｅ２）として取り扱って差し支えなく、実施例に示した通り、Ａ層の両側にＢ１層及びＢ２層を有する本発明の熱伝導性感圧接着性積層シート（Ｆ）は、Ｂ１層やＢ２層に積極的に熱伝導性物質を含有しない場合でも、優れた熱伝導性を発揮するものである。
【０１１５】
＜重合体（Ｓ２）＞
重合体（Ｓ２）は、上記した（Ｓ１）と同様とすることができるため、詳細な説明を省略する。
【０１１６】
（（メタ）アクリル酸エステル重合体（Ａ２））
重合体（Ｓ２）は、（メタ）アクリル酸エステル重合体（Ａ２）であることが好ましく、（メタ）アクリル酸エステル重合体（Ａ２）は、（メタ）アクリル酸エステル重合体（ＡＰ２）の存在下に（メタ）アクリル酸エステル単量体（α２）を重合することにより得られるものが特に好ましい。熱伝導性感圧接着剤組成物（Ｅ２）を成形してＢ１層とする際に、熱伝導性感圧接着剤組成物（Ｅ２）をシート状に成形しながら、又はシート状に成形した後、該熱伝導性感圧接着剤組成物（Ｅ２）中の（メタ）アクリル酸エステル単量体（α２）は、重合して（メタ）アクリル酸エステル重合体に変換し、（メタ）アクリル酸エステル重合体（ＡＰ２）の成分と混合及び／又は一部結合して、（メタ）アクリル酸エステル重合体（Ａ２）となる。（メタ）アクリル酸エステル重合体（Ａ２）とは、Ｂ１層中の（メタ）アクリル酸エステル重合体成分全てに相当し、Ｂ１層中の（メタ）アクリル酸エステル重合体成分全てを包括的に表す概念である。
【０１１７】
（（メタ）アクリル酸エステル重合体（ＡＰ２））
（メタ）アクリル酸エステル重合体（ＡＰ２）は、（メタ）アクリル酸エステル重合体（ＡＰ１）と同様であるため、詳細な説明を省略する。
【０１１８】
（（メタ）アクリル酸エステル単量体（α２））
（メタ）アクリル酸エステル単量体（α２）は、（メタ）アクリル酸エステル単量体（α１）と同様であるため、詳細な説明を省略する。
【０１１９】
＜熱伝導性感圧接着剤組成物（Ｅ２）中の任意成分としての熱伝導性無機化合物＞
＜難燃性熱伝導無機化合物（Ｄ２）＞
任意成分として、熱伝導性感圧接着剤組成物（Ｅ２）中に用いることができる難燃性熱伝導無機化合物（Ｄ２）は特に限定されることはなく、その具体例としては、水酸化アルミニウム、水酸化マグネシウム、水酸化カルシウム、２水和石膏、ホウ酸亜鉛、カオリンクレー、アルミン酸カルシウム、炭酸カルシウム、炭酸アルミニウム、ドーソナイトなどが挙げられる。難燃性熱伝導無機化合物（Ｄ２）は、一種を単独で使用してもよく、二種以上を併用してもよい。
【０１２０】
難燃性熱伝導無機化合物（Ｄ２）の形状も特に限定されず、球状、針状、繊維状、鱗片状、樹枝状、平板状および不定形状のいずれでもよい。
【０１２１】
難燃性熱伝導無機化合物（Ｄ２）の中でも、特に水酸化アルミニウムが好ましい。水酸化アルミニウムを用いることにより、Ｂ１層に優れた難燃性を付与することができる。
【０１２２】
水酸化アルミニウムとしては、通常、０．２μｍ〜１５０μｍ、好ましくは０．７μｍ〜１００μｍの粒径を有するものを使用する。また、１μｍ〜８０μｍの平均粒径を有するのが好ましい。平均粒径が１μｍ未満のものは熱伝導性感圧接着剤組成物（Ｅ２）の粘度を増大させ、また、同時に硬度も増大し、Ｂ１層の形状追随性を低下させる虞があり、かつ、熱伝導性が低くなる傾向にある。一方、平均粒径が８０μｍを超えるものは、Ｂ１層の表面が荒れてしまい、高温で接着力が低下したり、高温で熱変形したりする虞がある。
【０１２３】
熱伝導性感圧接着剤組成物（Ｅ２）に含有される難燃性熱伝導無機化合物（Ｄ２）の量は、重合体（Ｓ２）を１００質量部として、好ましくは３００質量部以下、より好ましくは２５０質量部以下であることが望ましい。難燃性熱伝導無機化合物（Ｄ２）の含有量が上記範囲の上限（３００質量部）を超えると、Ｂ１層の硬度が増大し、形状追随性が低下する傾向にある。
【０１２４】
＜その他の成分＞
熱伝導性感圧接着剤組成物（Ｅ２）には、熱伝導性感圧接着剤組成物（Ｅ１）と同様に、必要により、発泡剤、外部架橋剤、顔料、その他の充填材、老化防止剤、増粘剤、などの公知の各種添加剤を、本発明の効果を損なわない範囲で含有することができる。添加できるその他の成分は熱伝導性感圧接着剤組成物（Ｅ１）と同様であるため、詳細な説明を省略する。
【０１２５】
１．３．Ｂ２層
Ｂ２層は、ゴム、エラストマー及び樹脂よりなる群から選ばれる少なくとも一種の重合体（Ｓ３）を含む熱伝導性感圧接着剤組成物（Ｅ３）からなる。
【０１２６】
なお、本発明において、Ｂ２層は、熱伝導性感圧接着剤組成物（Ｅ３）からなる層であるが、熱伝導性感圧接着剤組成物（Ｅ３）には、積極的に熱伝導性物質（例えば、カーボンブラック、黒鉛、水酸化アルミニウム、窒化硼素など）が含有していることを要しない。通常、ゴム、エラストマー及び樹脂には、もともと熱伝導性が備わっている。従って、積極的に熱伝導性物質を含有しない場合でも、熱伝導性感圧接着剤組成物（Ｅ３）として取り扱って差し支えなく、実施例に示した通り、Ａ層の両側にＢ１層及びＢ２層を有する本発明の熱伝導性感圧接着性積層シート（Ｆ）は、Ｂ１層やＢ２層に積極的に熱伝導性物質を含有しない場合でも、優れた熱伝導性を発揮するものである。
【０１２７】
＜重合体（Ｓ３）＞
重合体（Ｓ３）は、上記した（Ｓ１）と同様とすることができるため、詳細な説明を省略する。
【０１２８】
（（メタ）アクリル酸エステル重合体（Ａ３））
重合体（Ｓ３）は、（メタ）アクリル酸エステル重合体（Ａ３）であることが好ましく、（メタ）アクリル酸エステル重合体（Ａ３）は、（メタ）アクリル酸エステル重合体（ＡＰ３）の存在下に（メタ）アクリル酸エステル単量体（α３）を重合することにより得られるものが特に好ましい。熱伝導性感圧接着剤組成物（Ｅ３）を成形してＢ２層とする際に、熱伝導性感圧接着剤組成物（Ｅ３）をシート状に成形しながら、又はシート状に成形した後、該熱伝導性感圧接着剤組成物（Ｅ３）中の（メタ）アクリル酸エステル単量体（α３）は、重合して（メタ）アクリル酸エステル重合体に変換し、（メタ）アクリル酸エステル重合体（ＡＰ３）の成分と混合及び／又は一部結合して、（メタ）アクリル酸エステル重合体（Ａ３）となる。（メタ）アクリル酸エステル重合体（Ａ３）とは、Ｂ２層中の（メタ）アクリル酸エステル重合体成分全てに相当し、Ｂ２層中の（メタ）アクリル酸エステル重合体成分全てを包括的に表す概念である。
【０１２９】
（（メタ）アクリル酸エステル重合体（ＡＰ３））
（メタ）アクリル酸エステル重合体（ＡＰ３）は、（メタ）アクリル酸エステル重合体（ＡＰ１）と同様であるため、詳細な説明を省略する。
【０１３０】
（（メタ）アクリル酸エステル単量体（α３））
（メタ）アクリル酸エステル単量体（α３）は、（メタ）アクリル酸エステル単量体（α１）と同様であるため、詳細な説明を省略する。
【０１３１】
＜熱伝導性感圧接着剤組成物（Ｅ３）中の任意成分としての熱伝導性無機化合物＞
＜難燃性熱伝導無機化合物（Ｄ３）＞
任意成分として熱伝導性感圧接着剤組成物（Ｅ３）中に用いることができる難燃性熱伝導無機化合物（Ｄ３）は、上述した、Ｅ２中の任意成分としての熱伝導性無機化合物（Ｄ２）と同様であるため、詳細な説明を省略する。
【０１３２】
＜その他の成分＞
熱伝導性感圧接着剤組成物（Ｅ３）には、熱伝導性感圧接着剤組成物（Ｅ１）と同様に、必要により、発泡剤、外部架橋剤、顔料、その他の充填材、老化防止剤、増粘剤、などの公知の各種添加剤を、本発明の効果を損なわない範囲で含有することができる。添加できるその他の成分は熱伝導性感圧接着剤組成物（Ｅ１）と同様であるため、詳細な説明を省略する。
【０１３３】
１．４．積層方法
熱伝導性感圧接着性積層シート（Ｆ）は、Ａ層、Ｂ１層、及びＢ２層を成形した後、それらの層を積層することによって得られる。また、Ａ層、Ｂ１層、及びＢ２層のいずれかの層を成形した後、成形された層の上に熱伝導性感圧接着剤組成物（Ｅ１）、熱伝導性感圧接着剤組成物（Ｅ２）又は熱伝導性感圧接着剤組成物（Ｅ３）を塗布して他の層を順に層状に成形・積層することでも熱伝導性感圧接着性積層シート（Ｆ）を得られる。Ａ層、Ｂ１層、及びＢ２層の成形方法は同様であるため、Ａ層の成形方法について以下に説明する。
【０１３４】
Ａ層は、シート状に成形しながら又はシート状に成形された後に加熱された熱伝導性感圧接着剤組成物（Ｅ１）からなる。好ましくは、熱伝導性感圧接着剤組成物（Ｅ１）が（メタ）アクリル酸エステル重合体（ＡＰ１）及び（メタ）アクリル酸エステル単量体（α１）を含有し、該熱伝導性感圧接着剤組成物（Ｅ１）をシート状に成形しながら、又はシート状に成形した後、該（メタ）アクリル酸エステル重合体（ＡＰ１）の存在下に該（メタ）アクリル酸エステル単量体（α１）を重合することにより得られる、熱伝導性感圧接着剤組成物（Ｅ１）の固化したシート状成形体である。
【０１３５】
ただし、熱伝導性感圧接着剤組成物（Ｅ１）中の、単量体などに代表される液体成分の含有量が５質量％以下である場合には、熱伝導性感圧接着剤組成物（Ｅ１）は固化した場合と略等価とみなすことができる。実際、（メタ）アクリル酸エステル単量体（α１）などの液体成分を含んでいない熱伝導性感圧接着剤組成物（Ｅ１）は、固化した場合と等価であると考えることができる。
【０１３６】
熱伝導性感圧接着剤組成物（Ｅ１）において、該熱伝導性感圧接着剤組成物（Ｅ１）中の、単量体などに代表される液体成分の含有量が５質量％以下である場合には、熱伝導性感圧接着剤組成物（Ｅ１）を、該液体成分を固化（例えば、前記単量体を重合）することなしに、そのまま成形してＡ層とすることができる。
【０１３７】
熱伝導性感圧接着剤組成物（Ｅ１）をシート状に成形する方法は、特に限定されない。好適な方法としては、例えば、熱伝導性感圧接着剤組成物（Ｅ１）を、剥離処理したポリエステルフィルムなどの工程紙の上に塗布するキャスト法、熱伝導性感圧接着剤組成物（Ｅ１）を、必要ならば二枚の剥離処理した工程紙間に挟んで、ロールの間を通す方法、及び、押出機を用い、押出す際に、ダイスを通して厚さを制御する方法、などが挙げられる。
【０１３８】
シート化しながら、あるいはシート化後に、例えば、熱伝導性感圧接着剤組成物（Ｅ１）を熱風、電気ヒーター、赤外線などにより加熱することによって、Ａ層を好適に得ることができる。このときの加熱温度は、有機過酸化物熱重合開始剤が効率良く分解し、（メタ）アクリル酸エステル単量体（α１）の重合が進行する条件が好ましい。温度範囲は、用いる有機過酸化物熱重合開始剤の種類により異なるが、１００℃〜２００℃が好ましく、１３０℃〜１８０℃がより好ましい。
【０１３９】
Ａ層は、熱伝導性感圧接着剤組成物（Ｅ１）を、シート状に成形し、及び１００℃以上かつ２００℃以下の温度に加熱することにより、熱伝導性感圧接着剤組成物（Ｅ１）のシート化及び（メタ）アクリル酸エステル単量体（α１）の重合を行うことによりなるシート状成形体であることが好ましい。
【０１４０】
１．５．その他の構成
本発明の熱伝導性感圧接着性積層シート（Ｆ）は、Ａ層、Ｂ１層、及びＢ２層の３層のみからなるものであってもよく、Ａ層、Ｂ１層、及びＢ２層からなる積層体の一方の面側又は両面側に基材を備えた複合体であってもよい。該基材の種類は、特に限定されない。
【０１４１】
熱伝導性感圧接着性積層シート（Ｆ）をＡ層、Ｂ１層、及びＢ２層の３層のみからなるものとする場合、上述したようにＢ１層及びＢ２層には粘着性を付与させることができるため、両面に粘着性を有した積層シートとすることができる。
【０１４２】
Ａ層、Ｂ１層、及びＢ２層からなる積層体の一方の面側又は両面側に基材を備えさせる場合、該基材の具体例としては、アルミニウム、銅、ステンレス鋼、ベリリウム銅などの熱伝導性に優れる金属、及び、合金の箔状物や、熱伝導性シリコーンなどのそれ自体熱伝導性に優れるポリマーからなるシート状物や、熱伝導性フィラーを含有させた熱伝導性プラスチックフィルムや、各種不織布や、ガラスクロスや、ハニカム構造体などを挙げることができる。
【０１４３】
プラスチックフィルムとしては、ポリイミド、ポリエチレンテレフタレート、ポリエチレンナフタレート、ポリテトラフルオロエチレン、ポリエーテルケトン、ポリエーテルスルホン、ポリメチルペンテン、ポリエーテルイミド、ポリスルホン、ポリフェニレンスルフィド、ポリアミドイミド、ポリエステルイミド、芳香族ポリアミドなどの耐熱性ポリマーからなるフィルムを使用することができる。
【０１４４】
１．６．熱伝導性感圧接着性積層シート（Ｆ）の性能
従来の熱伝導性感圧接着性シートでは、膨張化黒鉛粉（Ｂ）を多量に含有させると成形性が悪くなる（シートにならない）ため、膨張化黒鉛粉（Ｂ）を含有させられる量が限られていた。一方、本発明では少なくとも３層を有する熱伝導性感圧接着性積層シート（Ｆ）とすることによって、Ｂ１層及びＢ２層に挟持されるＡ層に膨張化黒鉛粉（Ｂ）を高充填することが可能である。そのため、Ａ層には高い熱伝導性も備えさせることができる。また、Ｂ１層及びＢ２層には熱伝導性、絶縁性及び柔軟性を備えさせることができる。そのため、柔軟性を有するＡ層を、Ａ層と同等、あるいは同等以上の柔軟性を有するＢ１層及びＢ２層で挟持した熱伝導性感圧接着性積層シート（Ｆ）は、高い熱伝導性、絶縁性及び柔軟性を有し、層間の密着性にも優れた積層シートとすることができる。
【０１４５】
本発明の熱伝導性感圧接着性積層シート（Ｆ）におけるＡ層、Ｂ１層、及びＢ２層の厚さは特に限定されないが、Ｂ１層、及びＢ２層の厚さは１μｍ以上１５００μｍ以下であることが好ましく、１０μｍ以上１５０μｍ以下であることがより好ましい。Ｂ１層、及びＢ２層が薄すぎればＡ層をＢ１層及びＢ２層で挟持することによる効果（絶縁性向上）を得難く、Ｂ１層及びＢ２層が厚すぎれば熱伝導性が劣る傾向にある。また、Ａ層の厚さは１００μｍ以上３０００μｍ以下であることが好ましく、５００μｍ以上１５００μｍ以下であることがより好ましい。Ａ層が薄すぎれば特に面方向の熱伝導性が劣る傾向にあり、厚すぎれば熱伝導性感圧接着性積層シート（Ｆ）の厚さが厚くなり、下記のような問題を生じる虞がある。熱伝導性感圧接着性積層シート（Ｆ）の厚さは、通常、１０μｍ〜３０００μｍである。１０μｍより薄いと、特に面方向への熱拡散性能の低下が起こる可能性がある他、発熱体と放熱体に貼付する際に空気を巻き込み易く、結果として充分な熱伝導性を得られない虞がある。一方、３０００μｍより厚いと、熱伝導性感圧接着性積層シート（Ｆ）の厚み方向の熱抵抗が大きくなり、放熱性が損なわれる虞があり、また薄型化機器等での使用スペースが確保できなくなる可能性がある。
【０１４６】
なお、本発明の熱伝導性感圧接着性積層シート（Ｆ）は、Ｂ１層及びＢ２層を同じ構成の層としてもよく、異なる構成の層としてもよいが、同じ構成の層とすることが好ましい。同じ構成の層とすることにより、原料、生産プロセスを変更することなく、Ｂ１層とＢ２層の両方の層を作製することができるため、作業性が向上する。
【０１４７】
２．電子部品
上記した本発明の熱伝導性感圧接着性積層シート（Ｆ）は、電子部品の一部として用いることができる。その際、放熱体のような基材上に直接的に形成して、電子部品の一部として提供することもできる。当該電子部品の具体例としては、エレクトロルミネッセンス（ＥＬ）、発光ダイオード（ＬＥＤ）光源を有する機器における発熱部周囲の部品、自動車等のパワーデバイス周囲の部品、燃料電池、太陽電池、バッテリー、携帯電話、携帯情報端末（ＰＤＡ）、ノートパソコン、液晶、表面伝導型電子放出素子ディスプレイ（ＳＥＤ）、プラズマディスプレイパネル（ＰＤＰ）、又は集積回路（ＩＣ）など発熱部を有する機器や部品を挙げることができる。
【０１４８】
なお、本発明の熱伝導性感圧接着性積層シート（Ｆ）の電子機器への使用方法の一例として、ＬＥＤ光源を具体例に下記に記述するような方法で使用することを挙げることができる。すなわちＬＥＤ光源に直接貼り付ける；ＬＥＤ光源と放熱材料（ヒートシンク、ファン、ペルチェ素子、ヒートパイプ、グラファイトシートなど）との間に挟みこむ；ＬＥＤ光源に接続された放熱材料（ヒートシンク、ファン、ペルチェ素子、ヒートパイプ、グラファイトシートなど）に貼り付ける；ＬＥＤ光源を取り囲む筐体として使用する；ＬＥＤ光源を取り囲む筐体に貼り付ける；ＬＥＤ光源と筐体との隙間を埋める；などの方法である。ＬＥＤ光源の用途例としては、透過型の液晶パネルを有する表示装置のバックライト装置（テレビ、携帯、ＰＣ、ノートＰＣ、ＰＤＡなど）；車両用灯具；工業用照明；商業用照明；一般住宅用照明；などが挙げられる。
【０１４９】
また、ＬＥＤ光源以外の具体例としては、以下が挙げられる。すなわち、ＰＤＰパネル；ＩＣ発熱部；冷陰極管（ＣＣＦＬ）；有機ＥＬ光源；無機ＥＬ光源；高輝度発光ＬＥＤ光源；高輝度発光有機ＥＬ光源；高輝度発光無機ＥＬ光源；ＣＰＵ；ＭＰＵ；半導体素子；などである。
【０１５０】
更に本発明の熱伝導性感圧接着性積層シート（Ｆ）の使用方法としては、装置の筐体に貼り付けることなどを挙げることができる。例えば、自動車などに使用される装置では、自動車に備えられる筐体の内部に貼り付ける；自動車に備えられる筐体の外観に貼り付ける；自動車に備えられる筐体の内部にある発熱部（カーナビ／燃料電池／熱交換器）と該筐体とを接続する；自動車に備えられる筐体の内部にある発熱部（カーナビ／燃料電池／熱交換器）に接続した放熱板に貼り付ける；ことなどが挙げられる。
【０１５１】
なお、自動車以外にも、同様の方法で本発明の熱伝導性感圧接着性シート（Ｆ）を使用する事ができる。例えばパソコン；住宅；テレビ；携帯電話機；自動販売機；冷蔵庫；太陽電池；表面伝導型電子放出素子ディスプレイ（ＳＥＤ）；有機ＥＬディスプレイ；無機ＥＬディスプレイ；有機ＥＬ照明；無機ＥＬ照明；有機ＥＬディスプレイ；ノートパソコン；ＰＤＡ；燃料電池；半導体装置；炊飯器；洗濯機；洗濯乾燥機；光半導体素子と蛍光体を組み合わせた光半導体装置；各種パワーデバイス；ゲーム機；キャパシタ；などが挙げられる。
【０１５２】
更に、本発明の熱伝導性感圧接着性積層シート（Ｆ）は上記の使用方法に留まらず、用途に応じて使用する事が可能である。例えば、カーペットや温暖マットなどの熱の均一化のために使用する；ＬＥＤ光源／熱源の封止剤として使用する；太陽電池セルの封止剤として使用する；太陽電池のバックシ−トとして使用する；太陽電池のバックシ−トと屋根との間に使用する；自動販売機内部の断熱層の内側に使用する；有機ＥＬ照明の筐体内部に、乾燥剤や吸湿剤と共に使用する；有機ＥＬ照明の筐体内部の熱伝導層及びその上に、乾燥剤や吸湿剤と共に使用する；有機ＥＬ照明の筐体内部の熱伝導層、放熱層、及びその上に、乾燥剤や吸湿剤と共に使用する；有機ＥＬ照明の筐体内部の熱伝導層、エポキシ系の放熱層、及びその上に、乾燥剤や吸湿剤と共に使用する；人や動物を冷やすための装置、衣類、タオル、シートなどの冷却部材に対し、身体と反対の面に使用する；電子写真複写機、電子写真プリンタなどの画像形成装置に搭載する定着装置の加圧部材に使用する；電子写真複写機、電子写真プリンタなどの画像形成装置に搭載する定着装置の加圧部材そのものとして使用する；制膜装置の処理対象体を載せる熱流制御用伝熱部として使用する；制膜装置の処理対象体を載せる熱流制御用伝熱部に使用する；放射性物質格納容器の外層と内装の間に使用する；太陽光線を吸収するソーラパネルを設置したボックス体の中に使用する；ＣＣＦＬバックライトの反射シートとアルミシャーシの間に使用する；ことなどを挙げることができる。
（付記）
（付記１）
ゴム、エラストマー及び樹脂よりなる群から選ばれる少なくとも一種の重合体（Ｓ１）を含む熱伝導性感圧接着剤組成物（Ｅ１）からなるＡ層と、
前記Ａ層の一方の面側に積層される、ゴム、エラストマー及び樹脂よりなる群から選ばれる少なくとも一種の重合体（Ｓ２）を含む熱伝導性感圧接着剤組成物（Ｅ２）からなるＢ１層と、
前記Ａ層の他方の面側に積層される、ゴム、エラストマー及び樹脂よりなる群から選ばれる少なくとも一種の重合体（Ｓ３）を含む熱伝導性感圧接着剤組成物（Ｅ３）からなるＢ２層と、
を備える、熱伝導性感圧接着性積層シート（Ｆ）。
（付記２）
前記Ａ層が、前記重合体（Ｓ１）１００質量部に対し、３０質量部以上８００質量部以下の膨張化黒鉛粉（Ｂ）を含む、付記１に記載の熱伝導性感圧接着性積層シート（Ｆ）。
（付記３）
前記Ｂ１層及び前記Ｂ２層の厚みが１μｍ以上１５００μｍ以下である、付記１または２に記載の熱伝導性感圧接着性積層シート（Ｆ）。
（付記４）
前記重合体（Ｓ１）が（メタ）アクリル酸エステル重合体（Ａ１）であり、前記重合体（Ｓ２）が（メタ）アクリル酸エステル重合体（Ａ２）であり、前記重合体（Ｓ３）が（メタ）アクリル酸エステル重合体（Ａ３）である、付記１〜３のいずれかに記載の熱伝導性感圧接着性積層シート（Ｆ）。
（付記５）
前記（メタ）アクリル酸エステル重合体（Ａ１）が（メタ）アクリル酸エステル重合体（ＡＰ１）の存在下に（メタ）アクリル酸エステル単量体（α１）を重合することにより得られるものであり、前記（メタ）アクリル酸エステル重合体（Ａ２）が（メタ）アクリル酸エステル重合体（ＡＰ２）の存在下に（メタ）アクリル酸エステル単量体（α２）を重合することにより得られるものであり、前記（メタ）アクリル酸エステル重合体（Ａ３）が（メタ）アクリル酸エステル重合体（ＡＰ３）の存在下に（メタ）アクリル酸エステル単量体（α３）を重合することにより得られるものである、付記４に記載の熱伝導性感圧接着性積層シート（Ｆ）。
（付記６）
付記１〜５のいずれかに記載の熱伝導性感圧接着性シート（Ｆ）を備えた電子部品。
（付記７）
エレクトロルミネッセンス（ＥＬ）、発光ダイオード（ＬＥＤ）光源を有する機器、自動車のパワーデバイス、燃料電池、太陽電池、バッテリー、携帯電話、携帯情報端末（ＰＤＡ）、ノートパソコン、液晶、表面伝導型電子放出素子ディスプレイ（ＳＥＤ）、プラズマディスプレイパネル（ＰＤＰ）、又は集積回路（ＩＣ）である、付記６に記載の電子部品。
【実施例】
【０１５３】
以下に、実施例にて本発明をさらに詳しく説明するが、本発明は実施例に限定されるものではない。なお、ここで用いる「部」や「％」は、特に断らない限り、質量基準である。
【０１５４】
＜厚さ＞
熱伝導性感圧接着性積層シートの各層、又は熱伝導性感圧接着性シートを構成するシートの厚さを測定した。離型剤付きポリエチレンテレフタレートフィルム（以下、「離型ＰＥＴ」という。）が付されている層については、該離型ＰＥＴの厚みをゼロに補正し、該離型ＰＥＴが付されたまま測厚器上にのせ、厚さを測定した。その結果を表１及び表２に示す。
【０１５５】
＜表面抵抗＞
熱伝導性感圧接着性積層シートまたは熱伝導性感圧接着性シートを幅５０ｍｍ×長さ５０ｍｍの大きさに裁断した試験片について、表面の幅方向の両端に電流を流し、その電気抵抗値を確認した。同一の試験片について、上記方法で３回、抵抗値を測定し、平均値を求めた。その結果を表３及び表４に示す。
【０１５６】
＜界面での剥離＞
摂氏１００度の雰囲気下で熱伝導性感圧接着性積層シートを構成する各層の界面の外観を目視で確認した。界面において、自然に剥離していることを確認できた場合を「あり」、剥離を確認できなかった場合を「なし」として、結果を表３及び表４に示す。
【０１５７】
＜密着性＞
熱伝導性感圧接着性積層シートを幅２５ｍｍ×長さ１２５ｍｍの大きさに裁断した試験片の一方の面を、アルミニウム板に、片側から軽く指で押さえながら貼り付け、ローラー２ｋｇを１０ｍｍ／秒の速度で１往復圧着し、３０分以上静置する。次に、ガラス板を試験片のもう一方の面に平行に載せ、ガラス板を載せてから３０秒後のガラス板と試験片との密着率を測定した。測定は、カラーコピー機で、ガラス板への密着状態をスキャンしＰＣ（パーソナルコンピューター）で読み込み、画像解析ソフト（ＡｎａｌｙＳＩＳ）を使用し、数値化した。その結果を表３及び表４に示す。
【０１５８】
＜熱特性＞
熱伝導性感圧接着性積層シートを幅５０ｍｍ×長さ８０ｍｍの大きさに裁断した試験片について、表面に、接触面積が２５ｍｍ×２５ｍｍとなる平板状のセラミックヒータを載せた。このとき、試験片の中央にセラミックヒーターが位置するようにおいた。その後、２３℃雰囲気下で、セラミックヒータに１６．５Ｖの電圧を付加し、６０分後にセラミックヒータと試験片とを上面側からサーモビジョンで撮影した。セラミックヒータの最も温度が高い部分を確認し、その温度から、セラミックヒータに試験片を接触させてない場合のセラミックヒータの温度を引いた値を熱特性の評価結果とした。熱特性の値が小さいほど、放熱性能が高い。その結果を表３及び表４に示す。
【０１５９】
＜シートの作製＞
実施例及び比較例に用いるシート（Ｘ１）、（Ｘ２）、（Ｘ３）、（Ｘ４）、（Ｘ５）、（Ｙ１）、（Ｙ１’）、（Ｙ１’’）、（Ｙ２）、及び（Ｙ３）を以下の手順で作製した。
【０１６０】
（シート（Ｘ１））
反応器に、アクリル酸２−エチルヘキシル９４％とアクリル酸６％とからなる単量体混合物１００部、２，２'−アゾビスイソブチロニトリル０．０３部及び酢酸エチル７００部を入れて均一に溶解し、窒素置換後、８０℃で６時間重合反応を行った。重合転化率は９７％であった。得られた重合体を減圧乾燥して酢酸エチルを蒸発させ、粘性のある固体状の（メタ）アクリル酸エステル重合体を得た。（メタ）アクリル酸エステル重合体の重量平均分子量（Ｍｗ）は２７０，０００、重量平均分子量（Ｍｗ）／数平均分子量（Ｍｎ）は３．１であった。重量平均分子量（Ｍｗ）及び数平均分子量（Ｍｎ）は、テトラヒドロフランを溶離液とするゲルパーミエーションクロマトグラフィーにより、標準ポリスチレン換算で求めた。
【０１６１】
次に、電子天秤を用いて、ペンタエリスリトールトリアクリレート、ペンタエリスリトールテトラアクリレート及びペンタエリスリトールジアクリレートを６０：３５：５の割合で混合した多官能性単量体１．１部、アクリル酸２−エチルヘキシル（以下、「２ＥＨＡ」と略記する。）１７．４部、メタクリル酸（以下、「ＭＡＡ」と略記する。）１．７部、有機過酸化物熱重合開始剤である１，６−ビス（ｔ−ブチルペルオキシカルボニルオキシ）ヘキサン（以下、「ｔＢＣＨ」と略記する。）〔１分間半減期温度は１５０℃である。〕１．３部の順で計量して混合し、液体原料を得た。
【０１６２】
次に、上記（メタ）アクリル酸エステル重合体７９．８部と、膨張化黒鉛粉（商品名「ＥＣ−５０」、伊藤黒鉛工業株式会社製、平均粒径：２５０μｍ）１４２部と、カーボンブラック（商品名「ＥＣ」、ケッチェンブラックインターナショナル株式会社製、数密度：１００〜１４５ｋｇ／ｍ２）１．７部と、上記液体原料と、を列記した順でホバート容器に投入して減圧下において攪拌混合しながら脱泡し、熱伝導性感圧接着剤組成物を得た。使用した原料について、表１に示す。なお、混合は、株式会社小平製作所製のホバートミキサー（商品名「ＡＣＭ−５ＬＶＴ型、容量：５Ｌ」）を用いて、下記条件に従って行った。
混合条件:
恒温槽（商品名「ビスコメイト  １５０ＩＩＩ」、東機産業株式会社製）を用いて、ホバート容器の温調を６０℃に設定。
１．回転数メモリ３×１０分で混合
２．回転数メモリ５×１０分で混合
３．回転数メモリ３×１０分、−０．１ＭＰａで真空脱泡しながら混合
【０１６３】
その後、上記の熱伝導性感圧接着剤組成物を離型ＰＥＴで挟み込み、離型ＰＥＴの上からロールで押さえて熱伝導性感圧接着剤組成物を厚さ１０００μｍのシート状に成形し、１５０℃の熱風炉で２０分間、重合を行わせ、両面を離型ＰＥＴで覆われた、シート（Ｘ１）を得た。
シート（Ｘ１）中の残存単量体量から（メタ）アクリル酸エステル単量体混合物の重合転化率を計算したところ、９９．９％であった。
【０１６４】
（シート（Ｘ２））
膨張化黒鉛粉の含有量を３５６部とした以外はシート（Ｘ１）と同様にして、両面を離型ＰＥＴで覆われた、シート（Ｘ２）を得た。使用した原料について、表１に示す。
【０１６５】
（シート（Ｘ３））
膨張化黒鉛粉の含有量を７１２部とした以外はシート（Ｘ１）と同様にして、両面を離型ＰＥＴで覆われた、シート（Ｘ３）を得た。使用した原料について、表１に示す。
【０１６６】
（シート（Ｘ４））
イソプレン単独重合体末端水酸基変性液状物（商品名「ＰＰ−ＩＰ」、出光興産株式会社製）８９．７部と、ポリウレタン（商品名「ＰＵ−３３０」、広野科学工業株式会社製）１０．３部とをホバート容器に投入し、１０分間攪拌した後、カーボンブラック（商品名「ＥＣ」、ケッチェンブラックインターナショナル株式会社製、数密度：１００〜１４５ｋｇ／ｍ２）２．０部と膨張化黒鉛粉１６０部とをホバート容器に投入して減圧下において攪拌混合しながら１０分間脱泡し、熱伝導性感圧接着剤組成物を得た。その他の工程はシート（Ｘ１）と同様にして、両面を離型ＰＥＴで覆われた、シート（Ｘ４）を得た。使用した原料について、表１に示す。
【０１６７】
（シート（Ｘ５））
膨張化黒鉛粉にかえてリンペン状黒鉛（商品名「Ｗ−５」、伊藤黒鉛工業株式会社製、平均粒径：５μｍ）１４２部を用いた以外はシート（Ｘ１）と同様にして、両面を離型ＰＥＴで覆われた、シート（Ｘ５）を得た。使用した原料について、表１に示す。
【０１６８】
（シート（Ｙ１））
膨張化黒鉛、及びカーボンブラックを用いず、（メタ）アクリル酸エステル重合体、２ＥＨＡ、ＭＡＡ、多官能性単量体、及びｔＢＣＨの使用量を変更し、その他はシート（Ｘ１）と同様にして熱伝導性感圧接着剤組成物を得た。使用した原料について、表２に示す。得られた熱伝導性感圧接着剤組成物をシート状に成形する際に、該シートの厚さを１０００μｍから５０μｍに変更した以外は、シート（Ｘ１）と同様にして、両面を離型ＰＥＴで覆われた、シート（Ｙ１）を得た。
【０１６９】
（Ｙ１’）
厚さを５００μｍに変更した以外はシート（Ｙ１）と同様にして、両面を離型ＰＥＴで覆われた、シート（Ｙ１’）を得た。使用した原料について、表２に示す。
【０１７０】
（Ｙ１’’）
厚さを１０００μｍに変更した以外はシート（Ｙ１）と同様にして、両面を離型ＰＥＴで覆われた、シート（Ｙ１’’）を得た。使用した原料について、表２に示す。
【０１７１】
（Ｙ２）
熱伝導性感圧接着剤組成物を得る際に水酸化アルミニウム（商品名「ＢＦ０８３」、日本軽金属株式会社製、平均粒径：８μｍ）１２９部をさらに用いた以外はシート（Ｙ１）と同様にして、両面を離型ＰＥＴで覆われた、シート（Ｙ２）を得た。使用した原料について、表２に示す。
【０１７２】
（Ｙ３）
イソプレン単独重合体末端水酸基変性液状物（商品名「ＰＰ−ＩＰ」、出光興産株式会社製）９５．２部と、ポリウレタン（商品名「ＰＵ−３３０」、広野科学工業株式会社製）４．８部とをホバート容器に投入して減圧下において攪拌混合しながら脱泡し、熱伝導性感圧接着剤組成物を得た。使用した原料について、表２に示す。なお、混合条件はシート（Ｘ１）と同様である。得られた熱伝導性感圧接着剤組成物をシート（Ｙ１）と同様にして、両面を離型ＰＥＴで覆われた、シート（Ｙ３）を得た。
【０１７３】
【表１】
0005402459.tif 000002
【０１７４】
【表２】
0005402459.tif 000003
【０１７５】
＜実施例１〜８及び比較例１〜５＞
上記のようにして作製したシート（Ｘ１）、（Ｘ２）、（Ｘ３）、（Ｘ４）、（Ｘ５）、（Ｙ１）、（Ｙ１’）、（Ｙ１’’）、（Ｙ２）、及び（Ｙ３）、並びに、アルミニウムシート及びグラファイトシートを用いて、実施例１〜８にかかる熱伝導性感圧接着性積層シート（Ｆ１）〜（Ｆ８）、比較例１にかかる熱伝導性感圧接着性シート（ＦＣ１）、及び比較例２〜５にかかる熱伝導性感圧接着性積層シート（ＦＣ２）〜（ＦＣ５）を作製した。用いたシートの組み合わせを表３及び表４に示す。なお、比較例にかかるシートについては、実施例にかかる熱伝導性感圧接着性積層シートのＡ層に相当する層をＣ層とし、Ｂ１層に相当する層をＤ１層とし、Ｂ２層に相当する層をＤ２層とした。
【０１７６】
（実施例１）
実施例１にかかる熱伝導性感圧接着性積層シート（Ｆ１）は、Ａ層としてシート（Ｘ１）を用い、Ｂ１層及びＢ２層としてシート（Ｙ１）を用いた。すなわち、シート（Ｘ１）とシート（Ｙ１）とを重ね合わせ、空気が混入しないようにシート（Ｘ１）とシート（Ｙ１）とを圧着した。その後、シート（Ｘ１）のシート（Ｙ１）が積層されていない側にも他のシート（Ｙ１）を重ね合わせ、該シート（Ｙ１）を圧着した。なお、各層を重ね合わせる前に、離型ＰＥＴは剥がした。
【０１７７】
（実施例２〜８）
実施例２〜８にかかる熱伝導性感圧接着性積層シート（Ｆ２）〜（Ｆ８）は、表３に示したシートを用いて、シート（Ｆ１）と同様に、Ａ層の一方の面側にＢ１層を積層した後他方の面側にＢ２層を積層した。なお、シート（Ｆ１）と同様に、シート（Ｆ２）〜（Ｆ８）もＢ１層及びＢ２層には同様の組成の層を用いた。
【０１７８】
（比較例１）
比較例１にかかる熱伝導性感圧接着性シート（ＦＣ１）は、シート（Ｘ１）のみで構成した。
【０１７９】
（比較例２）
比較例２にかかる熱伝導性感圧接着性積層シート（ＦＣ２）は、Ｃ層としてアルミニウムシートを用いた以外は熱伝導性感圧接着性積層シート（Ｆ１）と同様である。
【０１８０】
（比較例３）
比較例３にかかる熱伝導性感圧接着性積層シート（ＦＣ３）は、Ｃ層としてグラファイトシートを用いた以外は熱伝導性感圧接着性積層シート（Ｆ１）と同様である。
【０１８１】
（比較例４）
比較例４にかかる熱伝導性感圧接着性積層シート（ＦＣ４）は、Ｃ層としてシート（Ｘ５）を用いた以外は積層シート（Ｆ１）と同様である。
【０１８２】
（比較例５）
比較例５にかかる熱伝導性感圧接着性積層シート（ＦＣ５）は、シート（Ｘ３）の一方の面側にのみシート（Ｆ１）と同様の方法でシート（Ｙ１）を積層した。
【０１８３】
＜性能評価＞
実施例で作製したシート（Ｆ１）〜（Ｆ８）の評価結果を表３に示し、比較例で作製したシート（ＦＣ１）〜（ＦＣ５）の評価結果を表４に示す。なお、表中の「−」は、他の測定結果において既に、熱伝導性感圧接着性（積層）シートとしての使用に堪えない規格外の結果となったため、当該項目について評価していないことを意味する。
【０１８４】
【表３】
0005402459.tif 000004
【０１８５】
【表４】
0005402459.tif 000005
【０１８６】
表３に示すように、実施例にかかる積層シートは全て絶縁性（表面抵抗）、密着性、および熱伝導性（熱特性）に優れ、層間の剥離は見られなかった。一方、表４に示すように、単層である比較例１のシート（ＦＣ１）は絶縁性に劣っていた。比較例２のシート（ＦＣ２）は、金属（アルミニウム）製のシートの両面に樹脂からなる層を積層しており、各層の柔軟性が異なることから、層間での剥離が見られた。また、当該シートは柔軟性に劣り、密着性が劣っていた。比較例３のシート（ＦＣ３）は、グラファイトシートの両面に樹脂からなる層を積層しており、各層の柔軟性が異なることから、層間での剥離が見られた。また、当該シートは柔軟性に劣り、密着性が劣っていた。膨張化黒鉛粉にかえてリンペン状黒鉛を用いたシート（Ｘ５）をＣ層に用いた比較例４のシート（ＦＣ４）では、熱特性が劣っていた。シート（Ｘ３）の一方の面側にのみにシート（Ｙ１）を積層したが、他方の面側にはシートを有しなかった比較例５では、積層シート（ＦＣ５）からの、膨張化黒鉛粉などの粉落ちが激しく、安定な積層シートとすることができなかった。
【０１８７】
＜発光ダイオード（ＬＥＤ）光源を有する機器への表面温度低減＞
（実施例９）
市販のＬＥＤ照明（日立ライティング株式会社／ＬＥＳ７Ｌ／Ｋ６Ｎ−Ａ）を分解し、ＬＥＤチップを搭載した基板の裏側に、実施例１で使用したシート（Ｆ１）を６０ｃｍ×６０ｃｍの大きさに切って貼り付け、再度組み立てた後再び点灯させた。ＬＥＤ照明を再点灯後、６０分後のＬＥＤチップ上の拡散板の表面温度（「ＬＥＤ表面温度」と称する。）をサーモビジョンで測定した。結果を表５に示す。
【０１８８】
（比較例６）
シート（Ｆ１）を用いなかった他は、実施例９と同様にして評価を行った。結果を表５に示す。
【０１８９】
（比較例７）
シート（Ｆ１）の代わりに、６０ｃｍ×６０ｃｍの、０．５Ｗ／ｍ・Ｋの単層シートを使用した他は、実施例９と同様にして評価を行った。結果を表５に示す。
【０１９０】
【表５】
0005402459.tif 000006
【０１９１】
本発明の積層シート（Ｆ１）を使用した実施例９では、ＬＥＤ表面温度の低減が達成され、シートを用いない場合（比較例６）に比較して、ＬＥＤ表面温度を６℃下げることができた。
一方、０．５Ｗ／ｍ・Ｋの単層シートを使用した比較例７では、シートを用いない場合（比較例６）に比較して、ＬＥＤ表面温度は１℃しか下がらなかった。
【０１９２】
以上、現時点において最も実践的であり、かつ好ましいと思われる実施形態に関連して本発明を説明したが、本発明は、本願明細書中に開示された実施形態に限定されるものではなく、請求の範囲及び明細書全体から読み取れる発明の要旨あるいは思想に反しない範囲で適宜変更可能であり、そのような変更を伴う熱伝導性感圧接着性積層シート及び電子部品もまた本発明の技術的範囲に包含されるものとして理解されなければならない。